(57)【要約】  本発明は、屈折率が１．７０〜１．８９で、アッベ数が２０〜３０の光学定数を有し、しかも化学的耐久性に優れた光学ガラスの提供を目的とする。本発明は、質量％で、Ｐ２Ｏ５：１０〜３０、Ｎｂ２Ｏ５：２５〜５０、Ｂ２Ｏ３：０．１〜３０、ＢａＯ：０．１〜２、Ｌｉ２Ｏ：０〜１０、Ｎａ２Ｏ：０．１〜４、Ｋ２Ｏ：０〜１０、Ｂｉ２Ｏ３：１〜２０、ＧｅＯ２：０〜１４、ＴｉＯ２：０．１〜５、ＷＯ３：１〜１４、を含有する光学ガラスに関する。【特許請求の範囲】
【請求項１】
質量％で、
Ｐ２Ｏ５：１０〜３０、
Ｎｂ２Ｏ５：２５〜５０、
Ｂ２Ｏ３：０．１〜３０、
ＢａＯ：０．１〜２、
Ｌｉ２Ｏ：０〜１０、
Ｎａ２Ｏ：０．１〜４、
Ｋ２Ｏ：０〜１０、
Ｂｉ２Ｏ３：１〜２０、
ＧｅＯ２：０〜１４、
ＴｉＯ２：０．１〜５、
ＷＯ３：１〜１４、
を含有する光学ガラス。
【請求項２】
Ｎｂ２Ｏ５の含有量が３０〜５０質量％である請求項１記載の光学ガラス。
【請求項３】
ＳｉＯ２、ＺｎＯ、ＰｂＯ、ＴｅＯ２、Ｆ、Ａｓ２Ｏ３を実質的に含まない請求項１または２記載の光学ガラス。
【請求項４】
屈折率ｎｄ：１．７０〜１．８９、アッベ数νｄ：２０〜３０、である請求項１、２または３記載の光学ガラス。
【請求項５】
液相温度（Ｌ．Ｔ．）が９００℃以下である請求項１、２、３または４記載の光学ガラス。
【請求項６】
ガラス転移温度（Ｔｇ）が５２５℃以下である請求項１〜５のいずれか記載の光学ガラス。
【発明の詳細な説明】
【技術分野】
【０００１】
本発明は、精密プレス成型が可能な、特に、機械特性に優れた、リン酸塩光学ガラスに関する。
【背景技術】
【０００２】
従来、高分散性を有する光学ガラスとして、Ｐ２Ｏ５を基本成分とするリン酸塩光学ガラスがあるが、機械的特性が不充分であり、光学ガラス素子の研磨、洗浄等の生産工程中または長期間にわたる使用中において表面に傷が発生したり、傷によるワレが発生しやすいという問題点があり、生産時の取扱性または製品の耐久性に優れたリン酸塩光学ガラスが望まれていた。【０００３】
光学面をプレス成形しただけで後加工しない、精密プレス成型法で光学ガラス素子を製造する場合には、成型しやすいようにアルカリ金属・アルカリ土類金属元素を含む光学ガラスとするため、特に、機械的特性の問題が重要となる。【０００４】
リン酸塩光学ガラスの成形性を向上させるためアルカリ金属元素を多く含む組成が特許文献１、２に提案されているが、機械特性の点で満足できるものではない。【０００５】
【特許文献１】特開２００５−１５４２４８号公報（発明の詳細な説明等）
【特許文献２】特開２００３−１６０３５５号公報（発明の詳細な説明等）
【発明の開示】
【発明が解決しようとする課題】
【０００６】
本発明は、屈折率が１．７０＜ｎｄ＜１．８９で、アッベ数が２０〜３０である光学定数を有し、しかも機械特性に優れたリン酸塩系の光学ガラスの提供を目的とする。
【課題を解決するための手段】
【０００７】
本発明は、質量％で、Ｐ２Ｏ５：１０〜３０、Ｎｂ２Ｏ５：２５〜５０、Ｂ２Ｏ３：０．１〜３０、ＢａＯ：０．１〜２、Ｌｉ２Ｏ：０〜１０、Ｎａ２Ｏ：０．１〜４、Ｋ２Ｏ：０〜１０、Ｂｉ２Ｏ３：１〜２０、ＧｅＯ２：０〜１４、ＴｉＯ２：０．１〜５、ＷＯ３：１〜１４、を含有する光学ガラスを提供する。本発明は、さらに、質量％で、Ｐ２Ｏ５：１０〜３０、Ｎｂ２Ｏ５：３０〜５０、Ｂ２Ｏ３：０．１〜３０、ＢａＯ：０．１〜２、Ｌｉ２Ｏ：０〜１０、Ｎａ２Ｏ：０．１〜４、Ｋ２Ｏ：０〜１０、Ｂｉ２Ｏ３：１〜２０、ＧｅＯ２：０〜１４、ＴｉＯ２：０．１〜５、ＷＯ３：１〜１４、を含有する光学ガラスを提供する。
本発明の光学ガラスが、質量％で、Ｐ２Ｏ５：１０〜３０、Ｎｂ２Ｏ５：２５〜５０、Ｂ２Ｏ３：０．１〜３０、ＢａＯ：０．１〜２、Ｌｉ２Ｏ：０〜１０、Ｎａ２Ｏ：０．１〜４、Ｋ２Ｏ：０〜１０、Ｂｉ２Ｏ３：１〜２０、ＧｅＯ２：０〜１４、ＴｉＯ２：０．１〜５、ＷＯ３：１〜１４、から実質的になると好ましい。本発明の光学ガラスが、質量％で、Ｐ２Ｏ５：１０〜３０、Ｎｂ２Ｏ５：３０〜５０、Ｂ２Ｏ３：０．１〜３０、ＢａＯ：０．１〜２、Ｌｉ２Ｏ：０〜１０、Ｎａ２Ｏ：０．１〜４、Ｋ２Ｏ：０〜１０、Ｂｉ２Ｏ３：１〜２０、ＧｅＯ２：０〜１４、ＴｉＯ２：０．１〜５、ＷＯ３：１〜１４、から実質的になるとさらに好ましい。
【発明の効果】
【０００８】
本発明のリン酸塩系の光学ガラス（以下、本ガラスという）は、Ｐ２Ｏ５、Ｎｂ２Ｏ５、Ｂ２Ｏ３、ＢａＯ、Ｎａ２Ｏ、Ｂｉ２Ｏ３、ＴｉＯ２、ＷＯ３を必須成分とするため、高屈折率・高分散の光学特性を有する。本ガラスによれば、屈折率ｎｄ：１．７０〜１．８９で、アッベ数νｄ：２０〜３０の光学特性が得られる。【０００９】
本ガラスによれば、液相温度（Ｌ．Ｔ．）が９００℃以下とできるため、光学ガラスが失透しにくく、生産性が向上する。また、本ガラスによれば、ガラス転移温度（Ｔｇ）が５２５℃以下とできるため、金型表面に通常形成される保護膜や離型膜の劣化程度が軽減され、その結果、金型の耐久性が向上して、生産性が大きく向上する。【００１０】
また、本ガラスによれば、ビッカース硬度などの機械的特性に優れるため、光学素子の生産工程での取扱性に優れる他、光学素子の使用中にも傷等がつきにくく、光学素子の耐久性が向上する。
【発明を実施するための最良の形態】
【００１１】
本ガラスは、Ｐ２Ｏ５、Ｎｂ２Ｏ５、Ｂ２Ｏ３、ＢａＯ、Ｎａ２Ｏ、Ｂｉ２Ｏ３、ＴｉＯ２、ＷＯ３の各成分を含むことを特徴とする。本ガラスの各成分範囲を設定した理由は、以下のとおりである。なお、本明細書では、以下、特に断りのない限り％は質量％を意味するものとする。【００１２】
本ガラスにおいて、Ｐ２Ｏ５はガラスを形成する主成分（ガラス形成酸化物）であり、必須の成分である。本ガラスにおいて、Ｐ２Ｏ５含有量が少なすぎると、ガラスが失透しやすくなる等ガラスが不安定となるおそれがあるため、本ガラスではＰ２Ｏ５含有量は１０％以上である。Ｐ２Ｏ５含有量が１５％以上であると好ましく、Ｐ２Ｏ５含有量が２０％以上であるとより好ましい。Ｐ２Ｏ５含有量が２３％以上であると特に好ましい。【００１３】
一方、Ｐ２Ｏ５含有量が多くなると所望の光学特性が得られにくくなるとともに成形温度が高くなってしまうため、本ガラスではＰ２Ｏ５含有量は、３０％以下である。Ｐ２Ｏ５含有量が２９％以下であると好ましく、Ｐ２Ｏ５含有量が２８％以下であるとより好ましい。Ｐ２Ｏ５含有量が２６％以下であると特に好ましい。【００１４】
本ガラスにおいて、Ｎｂ２Ｏ５は所望の光学特性を得るための必須成分である。含有量が少なすぎると所望の光学特性が得られないおそれがあることから、本ガラスのＮｂ２Ｏ５含有量は２５％以上である。Ｎｂ２Ｏ５含有量が２８％以上であると好ましく、Ｎｂ２Ｏ５含有量が２９％以上であるとより好ましい。Ｎｂ２Ｏ５含有量が３０％以上であると特に好ましい。【００１５】
一方、Ｎｂ２Ｏ５含有量が多くなると所望の光学特性が得られにくくなるとともにガラスが不安定になってしまうことから、本ガラスのＮｂ２Ｏ５含有量は５０％以下である。Ｎｂ２Ｏ５含有量が４５％以下であると好ましく、Ｎｂ２Ｏ５含有量が４０％以下であるとより好ましい。Ｎｂ２Ｏ５含有量が３６％以下であると特に好ましい。【００１６】
本ガラスにおいて、Ｂ２Ｏ３は必須の成分であり、ガラスを安定させる効果がある。含有量が少なすぎると前記効果が不充分となるおそれがあることから、本ガラスのＢ２Ｏ３含有量は０．１％以上である。Ｂ２Ｏ３含有量が０．５％以上であると好ましく、Ｂ２Ｏ３含有量が０．７％以上であるとより好ましい。Ｂ２Ｏ３含有量が４％以上であると特に好ましい。【００１７】
一方、Ｂ２Ｏ３含有量が多くなると所望の光学特性が得られにくくなるとともに、成形温度が高くなってしまうことから、本ガラスのＢ２Ｏ３含有量は３０％以下である。Ｂ２Ｏ３含有量が１０％以下であると好ましく、Ｂ２Ｏ３含有量が８％以下であるとより好ましい。Ｂ２Ｏ３含有量が６％以下であると特に好ましい。【００１８】
本ガラスにおいて、ＢａＯは必須の成分であり、ガラスを安定させる効果がある。含有量が少なすぎると前記効果が不充分となるおそれがあることから、本ガラスのＢａＯ含有量は０．１％以上である。ＢａＯ含有量が０．２％以上であると好ましく、ＢａＯ含有量が０．５％以上であるとより好ましい。ＢａＯ含有量が０．７％以上であると特に好ましい。【００１９】
一方、ＢａＯ含有量が多くなると所望の光学特性が得られにくくなることから、本ガラスのＢａＯ含有量は２％以下である。ＢａＯ含有量が１．５％以下であると好ましく、ＢａＯ含有量が１．４％以下であるとより好ましい。ＢａＯ含有量が１．３％以下であると特に好ましい。【００２０】
本ガラスにおいて、Ｌｉ２Ｏは、必須の成分ではないがガラスを軟化させる効果がある。含有する場合は、ガラスを軟化させる効果が得られやすいように、Ｌｉ２Ｏ含有量を３％以上とするのが好ましく、Ｌｉ２Ｏ含有量を４％以上とするとより好ましい。Ｌｉ２Ｏ含有量が４．５％以上であると特に好ましい。【００２１】
一方、Ｌｉ２Ｏ含有量が多くなるとガラスが不安定となるおそれがあることから、Ｌｉ２Ｏ含有量を１０％以下とするのが好ましく、Ｌｉ２Ｏ含有量を７％以下とするのがより好ましい。Ｌｉ２Ｏ含有量を６％以下とすると特に好ましい。【００２２】
本ガラスにおいて、Ｎａ２Ｏは必須の成分であり、ガラスを軟化させる効果がある。含有量が少なすぎると前記効果が不充分となるおそれがあることから、本ガラスのＮａ２Ｏ含有量は０．１％以上である。Ｎａ２Ｏ含有量が０．３％以上であると好ましく、Ｎａ２Ｏ含有量が０．５％以上であるとより好ましい。Ｎａ２Ｏ含有量が１．０％以上であると特に好ましい。【００２３】
一方、Ｎａ２Ｏ含有量が多くなると所望の光学特性が得られにくくなるとともにガラスが不安定化するおそれがあることから、Ｎａ２Ｏ含有量は４％以下とする。Ｎａ２Ｏ含有量が２．５％以下とすると好ましく、Ｎａ２Ｏ含有量を２％以下とするとより好ましい。Ｎａ２Ｏ含有量が、１．９％以下であると特に好ましい。【００２４】
本ガラスにおいて、Ｋ２Ｏは必須の成分ではないが、ガラスを軟化させる効果がある。含有する場合は、ガラスを軟化させる効果が得られやすいように、Ｋ２Ｏ含有量を１％以上とするのが好ましく、Ｋ２Ｏ含有量を３％以上とするとより好ましい。Ｋ２Ｏ含有量が４％以上であると特に好ましい。【００２５】
一方、Ｋ２Ｏ含有量が多くなると所望の光学特性が得られにくくなるとともにガラスが不安定化するおそれがあることから、Ｋ２Ｏ含有量は１０％以下とするのが好ましい。Ｋ２Ｏ含有量が７％以下とするとより好ましい。Ｋ２Ｏ含有量が５％以下とすると特に好ましい。【００２６】
本ガラスにおいて、Ｂｉ２Ｏ３は必須の成分であり、ガラスを軟化させるとともに高屈折率化および高分散化させる効果がある。含有量が少なすぎると前記効果が不充分となるおそれがあることから、本ガラスのＢｉ２Ｏ３含有量は１％以上である。Ｂｉ２Ｏ３含有量が１０％以上であると好ましく、Ｂｉ２Ｏ３含有量が１２％以上であるとより好ましい。Ｂｉ２Ｏ３含有量が１４％以上であると特に好ましい。【００２７】
一方、Ｂｉ２Ｏ３含有量が多くなると所望の光学特性が得られにくくなるとともに可視光の透過率が低下することから、本ガラスのＢｉ２Ｏ３含有量は２０％以下である。Ｂｉ２Ｏ３含有量が１９％以下であると好ましく、Ｂｉ２Ｏ３含有量が１８％以下であるとより好ましい。Ｂｉ２Ｏ３含有量が１７％以下であると特に好ましい。なお、同様の理由で、本ガラスのＢｉ２Ｏ３含有量が６ｍｏｌ％以下であると最も好ましい。【００２８】
本ガラスにおいて、ＧｅＯ２は必須の成分ではないが、ガラスを安定化させる効果がある。含有量が少なすぎると前記効果が不充分となるおそれがあることから、添加する場合の本ガラスのＧｅＯ２含有量は０．１％以上であると好ましい。ＧｅＯ２含有量が１％以上であるとより好ましい。ＧｅＯ２含有量が２％以上であると特に好ましい。【００２９】
一方、ＧｅＯ２含有量が多くなると所望の光学特性が得られにくくなるとともに材料コストが上がることから、添加する場合の本ガラスのＧｅＯ２含有量は１４％以下であると好ましく、ＧｅＯ２含有量が１０％以下であるとより好ましい。ＧｅＯ２含有量が５％以下であると特に好ましい。【００３０】
本ガラスにおいて、ＴｉＯ２は、必須の成分であり、ガラスを高屈折率化および高分散化させる効果がある。含有量が少なすぎると前記効果が不充分となるおそれがあることから、添加する場合の本ガラスのＴｉＯ２含有量は０．１％以上である。ＴｉＯ２含有量が１％以上であると好ましく、ＴｉＯ２含有量が１．５％以上であるとより好ましい。ＴｉＯ２含有量が２％以上であると、特に好ましい。【００３１】
一方、含有量が多くなると所望の光学特性が得られにくくなるとともに可視の透過率が低下することから、５％以下である。ＴｉＯ２含有量が４％以下であると好ましく、ＴｉＯ２含有量が３．５％以下であるとより好ましい。ＴｉＯ２含有量が３％以下であると特に好ましい。【００３２】
本ガラスにおいて、ＷＯ３は必須の成分であり、ガラスを高屈折率化および高分散化させる効果がある。含有量が少なすぎると前記効果が不充分となるおそれがあることから、添加する場合の本ガラスのＷＯ３含有量は１％以上である。ＷＯ３含有量が４％以上であると好ましく、ＷＯ３含有量が５％以上であるとより好ましい。ＷＯ３含有量が６％以上であると特に好ましい。【００３３】
一方、含有量が多くなるとガラスが不安定になるとともに可視の透過率が低下することから、本ガラスのＷＯ３含有量は１４％以下である。ＷＯ３含有量が１２％以下であると好ましく、ＷＯ３含有量が１１％以下であるとより好ましい。ＷＯ３含有量が１０％以下であると特に好ましい。【００３４】
本ガラスにおいて、光学特性を調整するためにＺｒＯ２、Ｇｄ２Ｏ３、Ｔａ２Ｏ５、Ｌａ２Ｏ３、Ｙ２Ｏ３、Ｙｂ２Ｏ３、または、Ｇａ２Ｏ３のいずれか１種以上を任意成分として添加することができる。含有量が少ないと光学特性の調整効果がほとんど得られないことから、含有量としては、ＺｒＯ２＋Ｇｄ２Ｏ３＋Ｔａ２Ｏ５＋Ｌａ２Ｏ３＋Ｙ２Ｏ３＋Ｙｂ２Ｏ３＋Ｇａ２Ｏ３の合量で、または、ＺｒＯ２、Ｇｄ２Ｏ３、Ｔａ２Ｏ５、Ｌａ２Ｏ３、Ｙ２Ｏ３、Ｙｂ２Ｏ３、Ｇａ２Ｏ３いずれか単独で、含有量が１％以上であると好ましく、前記含有量が２％以上であるとより好ましく、前記含有量が３％以上であると特に好ましい。【００３５】
一方、前記光学特性調整用の各成分は、原料が高価であるため、原価面を重視する場合には、極力含有量を抑えることが好ましい。したがって、添加する場合の含有量は、ＺｒＯ２＋Ｇｄ２Ｏ３＋Ｔａ２Ｏ５＋Ｌａ２Ｏ３＋Ｙ２Ｏ３＋Ｙｂ２Ｏ３＋Ｇａ２Ｏ３の合量で、または、ＺｒＯ２、Ｇｄ２Ｏ３、Ｔａ２Ｏ５、Ｌａ２Ｏ３、Ｙ２Ｏ３、Ｙｂ２Ｏ３、Ｇａ２Ｏ３いずれか単独で１０％以下とするのが好ましく、５％以下とするとより好ましく、４％以下とすると特に好ましい。【００３６】
また、本ガラスにおいては、ＳｉＯ２、ＺｎＯ、ＰｂＯ、ＴｅＯ２、F、Ａｓ２Ｏ３を実質的に含有しないことが、成形温度の観点や環境面への影響等から好ましい。ここで、実質的に含有しないとは、含有量が０．０５％以下であることを意味する。【００３７】
本ガラスにおいて、Ｓｂ２Ｏ３は、必須の成分ではないがガラス溶融の際の清澄剤として添加することができる。その含有量としては、１％以下が好ましく、０．５％以下であるとさらに好ましく、０．１％以下であると特に好ましい。本ガラスにおいて、Ｓｂ２Ｏ３を添加する場合の下限としては、０．０１％以上であると好ましく、０．０５％以上であるとさらに好ましく、０．１％以上であると特に好ましい。【００３８】
本ガラスの光学特性としては、屈折率ｎｄが１．７０〜１．８９であると好ましい。屈折率ｎｄが、１．８０以上であるとさらに好ましく、屈折率ｎｄが、１．８１以上であると特に好ましい。また、屈折率ｎｄが、１．８７以下であるとさらに好ましく、屈折率ｎｄが、１．８６以下であると特に好ましい。【００３９】
本ガラスのアッベ数νｄが２０〜３０であると好ましい。アッベ数νｄが２１以上であるとさらに好ましく、アッベ数νｄが２２以上であると特に好ましい。また、アッベ数νｄが２５以下であるとさらに好ましく、アッベ数νｄが２４以下であると特に好ましい。【００４０】
本ガラスの液相温度Ｌ．Ｔ．としては、９００℃以下であると、失透しにくくなり生産性が向上するため好ましい。液相温度Ｌ．Ｔ．が８９５℃以下であるとより好ましく、液相温度Ｌ．Ｔ．が８９０℃以下であると特に好ましい。本ガラスのガラス転移点Ｔｇとしては、５２５℃以下であると成形温度を低くすることができ、金型表面に形成されている保護膜等の耐久性が向上するため好ましく、ガラス転移点が５００℃以下であるとさらに好ましい。ガラス転移点が４８０℃以下であると特に好ましい。【００４１】
本ガラスの機械的特性として、ビッカース硬度Ｈｖが４７５ＭＰａ以上であると、製品に傷がつきにくくなり、生産時の取扱性や使用時の耐久性が向上するため好ましい。ビッカース硬度Ｈｖが５００ＭＰａ以上であるとより好ましい。ビッカース硬度Ｈｖが５２５ＭＰａ以上であると特に好ましい。【００４２】
本ガラスの製造法としては、特に制限されるものではなく、例えば、酸化物、水酸化物、炭酸塩、硝酸塩等の通常の光学ガラスで用いられる原料を秤量・混合し、白金ルツボ内に入れて、約９００〜１１００℃で２〜１０時間溶融、清澄、撹拌後、約５００℃に予熱した金型に鋳込等した後、除冷して製造できる。
【実施例】
【００４３】
以下、本発明の実施例等を説明する。例１〜例２が本発明の比較例であり、例３〜例１５が本発明の実施例である。なお、例１、例２は、それぞれ、特開２００５−１５４２４８号公報に記載された例５、例７である。【００４４】
［化学組成・試料作製法］
表１、表２に示す化学組成（％）となるように原料を秤量した。各ガラスの原料は、Ｐ２Ｏ５の場合はＨ３ＰＯ４を、Ｂ２Ｏ３の場合はＨ３ＢＯ３を、ＢａＯの場合はＢａＣＯ３を、Ｌｉ２Ｏの場合はＬｉ２ＣＯ３を、Ｎａ２Ｏの場合はＮａ２ＣＯ３を、Ｋ２Ｏの場合はＫ２ＣＯ３を、Ｎｂ２Ｏ５、Ｂｉ２Ｏ３、ＧｅＯ２、ＴｉＯ２、ＷＯ３の場合は酸化物を、それぞれ使用した。秤量した原料を混合し、内容積約３００ｃｃの白金ルツボ内に入れて、９００〜１１００℃で２〜６時間溶融、清澄、撹拌後、約５００℃に予熱した縦１５０ｍｍ×横５０ｍｍの長方形のモールドに鋳込み後、約１℃／分で徐冷してサンプルとした。【００４５】
［評価方法］
屈折率ｎｄはヘリウムｄ線に対する屈折率であり、アッベ数νｄは、νｄ＝（ｎｄ−１）／（ｎＦ−ｎＣ）から求めた。ここで、ｎＦ、ｎＣは、それぞれ水素Ｆ線および水素Ｃ線に対する屈折率である。なお、屈折率は、屈折率計（カルニュー光学工業社製、商品名：ＫＲＰ−２）で測定した。測定値は、小数点以下５桁目まで求め、屈折率ｎｄについては小数点以下５桁目を四捨五入して記載し、アッベ数νｄについては小数点以下２桁目を四捨五入して記載した。【００４６】
ビッカース硬度Ｈｖは、ビッカース硬度測定機（ＡＫＡＳＨＩ社製、商品名：ＭＶＫ−Ｈ２）を用いて押し込み試験法にて評価した。具体的には、室温、大気雰囲気にて、平滑な試料表面に押し込み加重２５ｇ、押し込み時間１５秒にてビッカース圧子を押し込み、圧子押し込みによって発生した圧痕の寸法から下式によりビッカース硬度を求めた。１サンプルにつき５回測定を行い、最大値と最小値を除いた３点の平均より、ビッカース硬度を求めた。
ビッカース硬度Ｈｖ(ＭＰａ)＝（１.８５４Ｐ／ｄ２）×９．８
Ｐ：試験加重（ｋｇ）
ｄ：圧痕の対角線長（ｍｍ）【００４７】
液相温度は、白金皿にガラス試料約５〜１０ｇを入れ、それぞれ８７０、８８０、８９０、９００、９１０、９２０℃にて１時間保持したものを自然放冷により冷却して、結晶析出の有無を顕微鏡により観察して、結晶の認められない最低温度を液相温度とした。【００４８】
ガラス転移温度Ｔｇは、得られた各ガラスを棒状に加工し、熱分析装置（ブルカー・エイエックスエス社製、商品名：ＴＭＡ４０００ＳＡ）で熱膨張法により、昇温速度５℃／分で測定した。【００４９】
ガラスの溶解性等については、上記サンプル作製時に目視で観察した結果、例１〜例１５については、溶解性に問題がないこと、得られたガラスサンプルには泡や脈理のないことを確認した。【００５０】
【表１】
2008111620.tif 000002
【００５１】
【表２】
2008111620.tif 000003
【００５２】
【表３】
2008111620.tif 000004
【００５３】
【表４】
2008111620.tif 000005
【００５４】
【表５】
2008111620.tif 000006
【００５５】
本発明を詳細にまた特定の実施態様を参照して説明したが、本発明の精神と範囲を逸脱することなく様々な変更や修正を加えることができることは当業者にとって明らかである。
本出願は、2007年3月14日出願の日本特許出願2007−065189に基づくものであり、その内容はここに参照として取り込まれる。
【産業上の利用可能性】
【００５６】
本基板は、低分散性で屈折率が所望の値を有する光学ガラスであって、機械特性に優れ、しかも、プレス成型性に優れることから、精密プレス成型用光学ガラスとして有用である。
【国際調査報告】
2008111620.tif 000007
2008111620.tif 000008
2008111620.tif 000009
2008111620.tif 000010